(57)【要約】【課題】フローリング床などの木製製品の手入れ作業を簡便かつ短時間で行なうことができ、かつ、環境にやさしい、木製製品の艶出し用クロスを提供すること。【解決手段】主として親水性繊維からなる中間層と、その中間層を挟んでその外両側にそれぞれ積層される主として親油性繊維からなる２つの外側層とを有する不織布に、艶出し成分を水に分散させてなる艶出しエマルションを含浸させる。木製製品の手入れにおいては、本発明の木製製品の艶出し用クロスを用いて、木製製品をそのまま数分間直接拭けばよく、これによって、木製製品に艶やかな光沢を与えることができる。したがって、手入れ作業の開始から終了までにかかる時間および労力を格段に軽減させることができる。【選択図】    なし【特許請求の範囲】
【請求項１】
主として親水性繊維からなる中間層と、前記中間層を挟んでその両側にそれぞれ積層される主として親油性繊維からなる外側層とを有する不織布に、
艶出し成分を水に分散させてなる艶出しエマルションが含浸されていることを特徴とする、木製製品の艶出し用クロス。
【請求項２】
前記中間層が、親水性繊維と、その親水性繊維より少ない割合で混合される親油性繊維とによって形成されており、
各前記外側層が、親油性繊維と、その親油性繊維より少ない割合で混合される親水性繊維とによって形成されていることを特徴とする、請求項１に記載の木製製品の艶出し用クロス。
【請求項３】
前記中間層が、６０〜９９．９重量％の親水性繊維と、０．１〜４０重量％の親油性繊維とによって形成され、
各前記外側層が、６５〜９５重量％の親油性繊維と、５〜３５重量％の親水性繊維とによって形成されていることを特徴とする、請求項２に記載の木製製品の艶出し用クロス。
【請求項４】
前記艶出し成分が、前記艶出しエマルション中に１〜１５重量％含有されていることを特徴とする、請求項１〜３のいずれかに記載の木製製品の艶出し用クロス。
【発明の詳細な説明】
【０００１】
【発明の属する技術分野】
本発明は、木製製品の艶出し用クロス、詳しくは、フローリング床などの手入れに用いられる艶出し用クロスに関する。
【０００２】
【従来の技術】
従来より、フローリング床の手入れは、水拭き、あるいは、洗剤などを用いてフローリング床を洗浄し、フローリング床の表面の汚れを払拭した後に、そのフローリング床の表面に艶出し剤を塗布することによって行なっており、これによって、フローリング床に艶やかな光沢を与えるようにしている。
【０００３】
【発明が解決しようとする課題】
しかし、このようなフローリング床の手入れは、フローリング床を洗浄し乾燥させた後、艶出し剤を塗布後、乾燥させるなど、非常に手間がかかり、手入れ作業の開始から終了までにかかる時間および労力が多大となる。
【０００４】
また、液状の艶出し剤を塗布する場合には、作業中においてフローリング床以外の壁などに、艶出し剤が飛散して付着することもあり、そのような場合には、壁を拭くなどの余分な手間がかかり、より一層、手入れ作業にかかる時間および労力が多大となる。
【０００５】
また、近年、環境保護の見地から、有機溶剤を多量に含有する艶出し剤の使用は、好ましいものではない。
【０００６】
本発明は、このような事情に鑑みなされたもので、その目的とするところは、フローリング床などの木製製品の手入れ作業を簡便かつ短時間で行なうことができ、かつ、環境にやさしい、木製製品の艶出し用クロスを提供することにある。
【０００７】
【課題を解決するための手段】
上記目的を達成するために、本発明の木製製品の艶出し用クロスは、主として親水性繊維からなる中間層と、前記中間層を挟んでその両側にそれぞれ積層される主として親油性繊維からなる外側層とを有する不織布に、艶出し成分を水に分散させてなる艶出しエマルションが含浸されていることを特徴としている。
【０００８】
また、本発明の木製製品の艶出し用クロスにおいては、前記中間層が、親水性繊維と、その親水性繊維より少ない割合で混合される親油性繊維とによって形成されており、各前記外側層が、親油性繊維と、その親油性繊維より少ない割合で混合される親水性繊維とによって形成されていることが好ましい。
【０００９】
さらに、本発明の木製製品の艶出し用クロスにおいては、前記中間層が、６０〜９９．９重量％の親水性繊維と、０．１〜４０重量％の親油性繊維とによって形成され、各前記外側層が、６５〜９５重量％の親油性繊維と、５〜３５重量％の親水性繊維とによって形成されていることが好ましい。
【００１０】
また、本発明の木製製品の艶出し用クロスにおいては、前記艶出し成分が、前記艶出しエマルション中に１〜１５重量％含有されていることが好ましい。
【００１１】
【発明の実施の形態】
本発明の木製製品の艶出し用クロスは、不織布に、艶出しエマルションが含浸されており、その不織布が、主として親水性繊維からなる中間層と、その中間層を挟んで両外側にそれぞれ積層される主として親油性繊維からなる２つの外側層とを有している。
【００１２】
親水性繊維としては、公定水分率が８以上、さらには、８．５〜１５の繊維が好ましく、より具体的には、例えば、綿、絹、麻、レーヨン系繊維、ポリノジック系繊維、キュプラ系繊維、ウール系繊維などが挙げられる。これら親水性繊維は、単独で用いてもよく、また、２種以上併用してもよい。好ましくは、綿、レーヨン系繊維が用いられる。
【００１３】
また、親油性繊維としては、公定水分率が８未満、さらには、０〜７．５の繊維が好ましく、より具体的には、例えば、アセテート系繊維、プロミックス系繊維、ビニロン系繊維、ナイロン系繊維、トリアセテート系繊維、ポリクラール系繊維、アクリル系繊維、ポリウレタン系繊維、ポリエチレンテレフタレート系繊維、ポリエステル系繊維、フッ素系繊維、ビニリデン系繊維、ポリプロピレン系繊維、ポリエチレン系繊維、ポリ塩化ビニル系繊維などが挙げられる。これら親油性繊維は、単独で用いてもよく、また、２種以上併用してもよい。好ましくは、アクリル系繊維、ポリプロピレン系繊維、ポリエチレン系繊維、ポリエチレンテレフタレート系繊維が用いられる。
【００１４】
そして、中間層は、主として親水性繊維からなり、親水性繊維のみによって形成してもよいが、親水性繊維と、その親水性繊維より少ない割合で混合される親油性繊維とによって形成することが好ましい。中間層において、親水性繊維に、それより少ない割合で親油性繊維を混合すれば、嵩高さを増大させて、艶出しエマルションの中間層における保持力を向上させることができ、フローリング床に対する処理面積（拭き面積）を増大させることができる。
【００１５】
中間層における親水性繊維と親油性繊維との混合割合は、中間層、すなわち、これら親水性繊維および親油性繊維の合計重量に対して、親水性繊維が、６０〜９９．９重量％、さらには、７０〜９０重量％であることが好ましく、また、親油性繊維が、０．１〜４０重量％、さらには、１０〜３０重量％であることが好ましい。親油性繊維が０．１重量％未満であると、艶出しエマルションが十分に含浸されず、十分な量で保持することができない場合がある。一方、親油性繊維が４０重量％を超えると、親油性が高くなり過ぎて、水性である艶出しエマルションの保持力が低下する場合がある。
【００１６】
また、外側層は、主として親油性繊維からなり、親油性繊維のみによって形成してもよいが、親油性繊維と、その親油性繊維より少ない割合で混合される親水性繊維とによって形成することが好ましい。外側層において、親油性繊維に、それより少ない割合で親水性繊維を混合すれば、中間層で保持されている艶出しエマルションを効率良く排出させることができ、フローリング床に対するむらのない均一な塗布および良好な作業性を確保することができる。
【００１７】
外側層における親油性繊維と親水性繊維との混合割合は、外側層、すなわち、これら親油性繊維および親水性繊維の合計重量に対して、親油性繊維が、６５〜９５重量％、さらには、７５〜８５重量％であることが好ましく、また、親水性繊維が、５〜３５重量％、さらには、１５〜２５重量％であることが好ましい。親水性繊維が５重量％未満であると、中間層で保持されている艶出しエマルションが十分に排出されず、そのため、フローリング床への塗布が不均一となり、むらを生じる場合がある。一方、親水性繊維が３５重量％を超えると、親水性が高くなり過ぎて、水性である艶出しエマルションが必要以上に排出され、そのため、フローリング床に対する処理面積が減少したり、あるいは、フローリング床と不織布との間の滑り性が低下して、作業性が低下する場合がある。
【００１８】
そして、本発明の不織布は、中間層として、上記したような親水性繊維が主成分となる繊維を、外側層として、上記したような親油性繊維が主成分となる繊維をそれぞれ用いて、例えば、加熱加圧、融着、粘着剤による貼着、縫製などの公知の方法によって形成すればよい。不織布の形成方法には、何ら制限はないが、たとえば、乾式法では、中間層およびその両側に外側層が積層されるウエブを形成した後、接着剤液に浸漬または接着剤液をスプレーし、その後、乾燥および加熱することによって、本発明の不織布を形成すればよい。また、たとえば、湿式法では、中間層および各外側層を抄紙方式によって形成し、次いで、中間層の両側に外側層を積層した後、接着剤液に浸漬または接着剤液をスプレーし、その後、乾燥および加熱することによって、本発明の不織布を形成すればよい。
【００１９】
また、その他に、中間層および各外側層をウォータジェットにより交絡させる水流交絡法を用いることもできる。
【００２０】
そして、このようにして形成される本発明の不織布は、中間層がその両側に積層される２つの外側層で挟まれる３層からなるサンドイッチ構造とされ、その厚みが、３ｇの荷重下で０．８〜１．４ｍｍとされる。また、その目付け量が、中間層で２０〜５０ｇ／ｍ２  、各外側層で１０〜３０ｇ／ｍ２  とされる。なお、中間層と両外側層との重量比（中間層の重量：２つの外側層の重量）は１０：４〜３０、好ましくは、１０：５〜２０とされる。
【００２１】
本発明の艶出しエマルションは、艶出し成分を水に分散させることによって調製されている。艶出し成分としては、合成樹脂が好ましく、より具体的には、例えば、ウレタン樹脂、アクリル樹脂、スチレン樹脂、シリコーン樹脂、フッ素樹脂などのホモポリマーや、例えば、アクリル−シリコーン共重合体樹脂、スチレン−アクリル共重合体樹脂などのコポリマーなどが挙げられる。これら合成樹脂は、単独で用いてもよく、また、２種以上併用してもよい。好ましくは、ウレタン樹脂、アクリル樹脂、アクリル−シリコーン共重合体樹脂、より好ましくは、ウレタン樹脂が用いられる。なお、これらの合成樹脂は、水に分散してエマルションまたはサスペンションとなるように、適宜、水性樹脂として調製されていることが好ましい。
【００２２】
そして、本発明の艶出しエマルションは、このような艶出し成分を、水に分散させることにより得ることができる。艶出し成分の配合割合は、艶出しエマルション中に、１〜１５重量％、さらには、３〜１３重量％であることが好ましい。艶出し成分が１重量％未満であると、フローリング床に対して十分な艶を付与することができない場合がある。一方、艶出し成分が２０重量％を超えると、フローリング床に対して十分な艶を付与することはできるが、フローリング床と不織布との間の滑り性が低下して、作業性が低下する場合があり、また、手肌に接触すると、べたつきを感じるようになる。
【００２３】
艶出し成分を水に分散させるには、艶出し成分を水に加え、必要により加熱しつつ撹拌すればよく、また、必要により、公知の有機塩または無機塩や界面活性剤などを添加すればよい。
【００２４】
このようにして得られる艶出しエマルションは、艶出し成分が水中に分散されるエマルションまたはサスペンションとして調製される。また、このような艶出しエマルションは、ウレタンエマルションやアクリルエマルションなどとして、各種市販されているものを用いてもよい。
【００２５】
そして、本発明の木製製品の艶出し用クロスは、このようにして得られる艶出しエマルションを、上記した不織布に含浸することにより得ることができる。艶出しエマルションを不織布に含浸するには、特に制限はなく、例えば、ディップロールコーター法、グラビアロールコーター法、スプレーコート法、リバースロールコーター法、ダイレクトロールコーター法、キスロールコーター法、インバースナイフコーター法、エアナイフコーター法、オポジットナイフコーター法、ハケ塗り法などの公知の方法を用いることができる。なお、不織布の上からシャワー状に艶出しエマルションをかけるシャワー方式によって、含浸してもよい。また、艶出しエマルションを含浸する割合は、例えば、不織布の重量に対して、１〜５倍、好ましくは、２〜４倍である。
【００２６】
このようにして得られた本発明の木製製品の艶出し用クロスは、主として親油性繊維からなる外側層に、主として親水性繊維からなる中間層が挟まれているので、水性である艶出しエマルションは、その中間層において良好に保持され、使用時において、拭き圧力が加わると、外側層を介して、適度な量で少しずつ排出される。そのため、フローリング床を、本発明の木製製品の艶出し用クロスを用いてそのまま拭けば、不織布の払拭により床の汚れを落とすことができると同時に、艶出しエマルションが適度な量でしみ出して、フローリング床に艶やかな光沢を与えることができる。よって、本発明の木製製品の艶出し用クロスを用いて、フローリング床を手入れするには、フローリング床を、本発明の木製製品の艶出し用クロスを用いてそのまま数分間直接拭けばよく、これによって、フローリング床に艶やかな光沢を与えることができる。
【００２７】
したがって、従来のフローリング床の手入れのように、フローリング床を洗浄し乾燥させた後、艶出し剤を塗布後、乾燥させるなどの手間が不要で、手入れ作業の開始から終了までにかかる時間および労力を格段に軽減させることができる。そのため、手間ひまを惜しむユーザや、突然の来客予定など、時間に余裕がない場合であっても、洗浄から艶出しまでの一連の作業を、フローリング床を雑巾がけする感覚で、簡便かつ短時間に行なうことができる。
【００２８】
しかも、例えば、液状の艶出し剤を塗布する場合には、作業中においてフローリング床以外の壁などに、艶出し剤が飛散して付着する場合があるが、本発明の木製製品の艶出し用クロスでは、艶出しエマルションが、予め不織布に含浸されているので、そのように艶出しエマルションが飛散することがなく、より一層、確実に手入れ作業を行なうことができる。
【００２９】
さらに、本発明の木製製品の艶出し用クロスでは、艶出し成分が水に分散されることにより、艶出しエマルションが調製されているので、有機溶剤を多量に含有するものよりも、環境にやさしく、かつ、人体に対して毒性が低いので、良好な作業環境を確保することができる。
【００３０】
なお、以上の説明においては、本発明の木製製品の艶出し用クロスを、フローリング床に対して適用するフローリング床の艶出し用クロスとして説明したが、本発明の木製製品の艶出し用クロスの適用対象は、何らフローリング床に限定されるものではなく、例えば、机や椅子などの木製家具類に対しても、有効に適用することができる。
【００３１】
【実施例】
以下に、実施例および比較例を挙げて本発明をさらに具体的に説明するが、本発明は、これら実施例および比較例に何ら限定されるものではない。
【００３２】
１）実施例および比較例の調製
表１に示す組成で、実施例１〜１０および比較例１〜２を調製した。より具体的には、表１に示す組成および割合（重量％）でそれぞれ用意されている中間層および外側層を用いて、水流交絡法により、３００ｍｍ×３００ｍｍの３層構造（中間層が２つの外側層によって挟まれるサンドイッチ構造）からなる不織布を調製した。なお、用意された中間層の目付け量は、すべて４０ｇ／ｍ２  、用意された外側層の目付け量は、すべて２０ｇ／ｍ２  であった。
【００３３】
次いで、この不織布７．２ｇに、表１に示す組成および割合（重量％）で艶出し成分が水に分散されている艶出しエマルション２５ｇを、各不織布に、シャワー方式により含浸させることにより、実施例１〜１０および比較例１〜２を調製した。
【００３４】
なお、実施例１０については、艶出し成分として、次に述べるＢ社市販品（ウレタン樹脂１３重量％とアクリル樹脂８重量％とが含有されている水分散タイプの艶出し剤）を用いた。
【００３５】
２）評価
得られた各実施例および各比較例を用いてフローリング床を拭き、次の各項目を評価した。その結果を表１に示す。
【００３６】
なお、表１中、比較例３では、従来のフローリング床用艶出し剤としてＡ社市販品（アクリル樹脂２５重量％が含有されている水分散タイプの艶出し剤）を用い、これをタオル（綿１００％）につけてフローリング床を拭いた。
【００３７】
また、比較例４では、従来のフローリング床用艶出し剤としてＢ社市販品（ウレタン樹脂１３重量％とアクリル樹脂８重量％とが含有されている水分散タイプの艶出し剤）を用い、これをタオル（綿１００％）につけてフローリング床を拭いた。
【００３８】
また、比較例５では、実施例１〜３で用いた艶出しエマルション（ウレタン樹脂１０重量％が水に分散されている艶出しエマルション）をタオル（綿１００％）に予め含浸させたもので、フローリング床を拭いた。
【００３９】
また、比較例６では、実施例１〜３で用いた艶出しエマルション（ウレタン樹脂１０重量％が水に分散されている艶出しエマルション）をスポンジ（ウレタンフォーム）に予め含浸させたもので、フローリング床を拭いた。
【００４０】
（拭き面積）
拭くことができた床面積を次の通り判定した。
【００４１】
○：６ｍ２  以上    △：５ｍ２  以上６ｍ２  未満    ×：５ｍ２    未満
（艶むら）
拭いた後の艶むらを目視にて次の通り判定した。
【００４２】
○：艶むらなし    △：艶むらややあり    ×：艶むらあり
（滑り性）
フローリング床に対する滑りやすさを、拭いている作業中の腕にかかる力によって次の通り判定した。
【００４３】
○：軽い    △：やや重い    ×：重い
（べたつき）
艶出しエマルションが含浸された不織布を手で握った時の感触により、次の通り判定した。
【００４４】
○：べたつかない    △：ややべたつく    ×：べたつく
（作業時間）
床面積５ｍ２  を拭くのに要した時間で次の通り判定した。なお、比較例３および４は、フローリング床の洗浄時間を艶出し剤の塗布時間と同じとして、実際の塗布時間の２倍として計算した。
【００４５】
○：１分以内    △：１分以上２分以内    ×：２分以上
【００４６】
【表１】
2004180920.tif 000002
【発明の効果】
本発明の木製製品の艶出し用クロスによれば、木製製品の手入れにおいては、本発明の木製製品の艶出し用クロスを用いて、木製製品をそのまま数分間直接拭けばよく、これによって、木製製品に艶やかな光沢を与えることができる。したがって、手入れ作業の開始から終了までにかかる時間および労力を格段に軽減させることができる。
【００４７】
しかも、例えば、液状の艶出し剤を塗布する場合には、作業中において壁などに、艶出し剤が飛散して付着する場合があるが、本発明の木製製品の艶出し用クロスでは、艶出しエマルションが、予め不織布に含浸されているので、そのように艶出しエマルションが飛散することがなく、より一層、確実に手入れ作業を行なうことができる。
【００４８】
さらに、本発明の木製製品の艶出し用クロスでは、艶出し成分が水に分散されることにより、艶出しエマルションが調製されているので、環境にやさしく、かつ、人体に対して毒性が低いので、良好な作業環境を確保することができる。